(57)【要約】本発明は、表示装置の使用環境の温度変化によらず、パネル及び保護用基板との界面で剥離が生じず優れた接着性を維持でき、表示品質に優れた表示装置とすることができる基板貼り合わせ用光学接着剤を提供することを目的とする。また、該基板貼り合わせ用光学接着剤を硬化させた基板貼り合わせ用光学接着剤硬化体を提供することを目的とする。本発明は、下記一般式（１−１）で表される硬化性樹脂、カチオン重合性単量体、及び、カチオン重合開始剤を含有する基板貼り合わせ用光学接着剤である。［化１］2008153076.tif 000044一般式（１−１）中、ｌ、ｍ、ｎは、１〜５００であり、Ｒ１は、Ｈ及び／又はＣＨ３を表し、Ｒ２は、炭素数１〜６の直鎖状又は分岐鎖状のアルキレン基を表し、Ａは、ベンゼン環又はシクロヘキサン環を表し、Ｘは、ＣＲ２、Ｏ、Ｓ（Ｏ２）又はＳを表し、Ｙは、エポキシ基、オキセタニル基又は脂環エポキシ基を表し、Ｙ’は、エポキシ基、オキセタニル基又は脂環エポキシ基の開環した構造を表し、Ｒは、Ｈ及び／又はＣＨ３を表す。
2008153076.tif 000002
【特許請求の範囲】
【請求項１】
下記一般式（１−１）で表される硬化性樹脂、カチオン重合性単量体、及び、カチオン重合開始剤を含有することを特徴とする基板貼り合わせ用光学接着剤。
【化１】
2008153076.tif 000031
一般式（１−１）中、ｌ、ｍ、ｎは、１〜５００であり、Ｒ１は、Ｈ及び／又はＣＨ３を表し、Ｒ２は、炭素数１〜６の直鎖状又は分岐鎖状のアルキレン基を表し、Ａは、ベンゼン環又はシクロヘキサン環を表し、Ｘは、ＣＲ２、Ｏ、Ｓ（Ｏ２）又はＳを表し、Ｙは、エポキシ基、オキセタニル基又は脂環エポキシ基を表し、Ｙ’は、エポキシ基、オキセタニル基又は脂環エポキシ基の開環した構造を表し、Ｒは、Ｈ及び／又はＣＨ３を表す。
【請求項２】
カチオン重合性単量体は、下記一般式（６−１）及び／又は下記一般式（６−２）で表される構造を有する化合物であることを特徴とする請求項１記載の基板貼り合わせ用光学接着剤。
【化２】
2008153076.tif 000032
一般式（６−１）及び一般式（６−２）中、ｐは、１〜１００であり、Ｙは、エポキシ基、オキセタニル基又は脂環エポキシ基を表し、Ｒ１は、Ｈ及び／又はＣＨ３を表し、Ｒ２は、下記一般式（７−１）、下記一般式（７−２）及び下記一般式（７−３）からなる群より選択されるいずれか１の構造を有する。
【化３】
2008153076.tif 000033
一般式（７−１）中、ｑは、１〜３であり、一般式（７−２）中、ｒは、１〜３であり、一般式（７−３）中、Ｒ３は、Ｈ及び／又はＣＨ３を表し、Ａ１は、ベンゼン環又はシクロヘキサン環を表す。
【請求項３】
カチオン重合性単量体は、下記一般式（８）又は下記一般式（９）で表される化合物であることを特徴とする請求項１記載の基板貼り合わせ用光学接着剤。
【化４】
2008153076.tif 000034
【化５】
2008153076.tif 000035
一般式（８）及び一般式（９）中、Ｒ１６、Ｒ１７は炭素数４〜１８の直鎖状又は分岐鎖状の飽和炭化水素を表し、ｎは、１〜５０の整数を表し、Ｘは、下記一般式（１０）、下記一般式（１１）又は下記一般式（１２）を表す。
【化６】
2008153076.tif 000036
【化７】
2008153076.tif 000037
【化８】
2008153076.tif 000038
一般式（１０）、一般式（１１）及び一般式（１２）中、Ｒ１８、Ｒ１９、Ｒ２０は、水素又は炭素数１〜６の直鎖状若しくは分岐鎖状のアルキル基を示す。
【請求項４】
一般式（８）又は一般式（９）で表される化合物は、２−エチルヘキシルグリシジルエーテル及び／又は３−エチル−３−（２−エチルヘキシロキシメチル）オキセタンであることを特徴とする請求項３記載の基板貼り合わせ用光学接着剤。
【請求項５】
カチオン重合開始剤は、下記一般式（１３）で表されるオニウム塩からなることを特徴とする請求項１、２、３又は４記載の基板貼り合わせ用光学接着剤。
【化９】
2008153076.tif 000039
一般式（１３）中、Ｒ１１、Ｒ１２は、水素、炭素数１〜２０の直鎖状のアルキル基、炭素数１〜２０の分枝鎖状のアルキル基、炭素数１〜２０のアルコキシル基、ハロゲン原子、−ＯＨ基、−ＣＯＯＨ基、又は、炭素数１〜２０の−ＣＯＯ−アルキルエステル基を表す。Ｒ１１、Ｒ１２はそれぞれ異なっても同一であってもよい。
一般式（１３）中、Ｘ−は、ＰＦ６−、ＡｓＦ５−、ＢＦ４−、又は、下記化学式（１４）で表されるボロン酸を表す。
【化１０】
2008153076.tif 000040
【請求項６】
更に、下記一般式（１５）で表されるベンゾフェノン誘導体からなる増感剤を含有することを特徴とする請求項５記載の基板貼り合わせ用光学接着剤。
【化１１】
2008153076.tif 000041
一般式（１５）中、Ｒ１３、Ｒ１４は、水素、下記一般式（１６−１）、下記一般式（１６−２）を表す。Ｒ１３、Ｒ１４はそれぞれ異なっていてもよいし、同一であってもよい。
【化１２】
2008153076.tif 000042
一般式（１６−１）及び一般式（１６−２）中、Ｒ１５は、水素、炭素数１〜２０の直鎖状のアルキル基、炭素数１〜２０の分枝鎖状のアルキル基、炭素数１〜２０のアルコキシル基、ハロゲン原子、−ＯＨ基、−ＣＯＯＨ基、又は、炭素数１〜２０の−ＣＯＯ−アルキルエステル基を表す。
【請求項７】
更に、下記一般式（１７）で表される構造を有する硬化遅延剤を含有することを特徴とする請求項１、２、３、４、５又は６記載の基板貼り合わせ用光学接着剤。
【化１３】
2008153076.tif 000043
一般式（１７）中、Ｒ２１〜Ｒ３２の少なくとも１つは炭素数１〜２０のアルキル基を表し、その余は水素を表す。
【請求項８】
液晶パネルと保護用基板とを接合するための基板貼り合わせ用接着剤であることを特徴とする請求項１、２、３、４、５、６又は７記載の基板貼り合わせ用光学接着剤。
【請求項９】
請求項１、２、３、４、５、６、７又は８記載の基板貼り合わせ用光学接着剤を用いてなる硬化体であって、
−３０℃における貯蔵弾性率が１×１０９Ｐａ以下であり、かつ、６０℃における貯蔵弾性率が１×１０６Ｐａ以上である
ことを特徴とする基板貼り合わせ用光学接着剤硬化体。
【請求項１０】
厚さを０．１ｍｍとしたときの可視光領域における光線透過率が９０％以上であることを特徴とする請求項９記載の基板貼り合わせ用光学接着剤硬化体。
【発明の詳細な説明】
【技術分野】
【０００１】
本発明は、表示装置の使用環境の温度変化によらず、パネル及び保護用基板との界面で剥離が生じず優れた接着性を維持でき、表示品質に優れた表示装置とすることができる基板貼り合わせ用光学接着剤に関する。また、該基板貼り合わせ用光学接着剤を硬化させた基板貼り合わせ用光学接着剤硬化体に関する。
更に本発明は、情報通信機器、特に携帯可能な情報通信機器の液晶表示装置を構成する液晶パネルと該液晶パネルを外部衝撃から保護する保護用基板との接合に用いられる基板貼り合わせ用光学接着剤、及び、液晶パネルと保護用基板との接合に用いられる基板貼り合わせ用光学接着剤を硬化させた基板貼り合わせ用光学接着剤硬化体に関し、液晶表示装置の使用環境の温度変化によらず、接着剤硬化体と液晶パネル及び保護用基板との界面で剥離が生じず優れた接着性を維持でき、表示品質に優れた液晶表示装置とすることができる基板貼り合わせ用光学接着剤、及び、基板貼り合わせ用光学接着剤硬化体に関する。なかでも、保護用基板と基板の間の全面に使用する基板貼り合わせ用光学接着剤、及び、基板貼り合わせ用光学接着剤硬化体に関する。
【背景技術】
【０００２】
近年、携帯電話、ＰＤＡ（Ｐｅｒｓｏｎａｌ  Ｄａｔａ  Ａｓｓｉｓｔａｎｃｅ）、ノートパソコンといった携帯可能な情報通信機器が極めて急速に普及してきている。
これらの携帯可能な情報通信機器には、小型、軽量であることに加え、耐衝撃性、透明性、特に表示装置として一般的に用いられる液晶表示装置部分の耐衝撃性と光線透過率のロスが少なく透明性に優れることが要求される。【０００３】
液晶表示装置の耐衝撃性を向上させる方法としては、例えば、液晶が一対の透明基板間に封入され、周囲がシール剤で封止された構造を有する液晶パネルと、該液晶パネルを外部衝撃から保護するための保護用基板との間にエアギャップ（空気層）を設ける方法が従来から行われていた。
しかしながら、図２に示すように、このような空気層２３が設けられた液晶表示装置２０は、液晶パネル２１、空気層２３及び保護用基板２２といった屈折率が異なる材料が積み重ねられた構造となっているため、太陽光等の外光やバックライトからの光の一部が反射されて光の散乱が起こり、表示画像の輝度やコントラストの低下を招くという問題があった。なお、図２中、矢印は、光の反射状態を示す。
このような問題に対し、例えば、特許文献１には、液晶パネルと透明部材との間に空気層に代えて透明弾性樹脂を介在させ、該透明弾性樹脂で液晶パネルと透明部材とを接合することが開示されている。【０００４】
ここで、携帯電話等の携帯可能な情報通信機器は、極めて広範な温度域、例えば、−３０〜６０℃もの温度域で使用されることがあり、このような温度域において良好な表示品質を保つ必要がある。しかしながら、特許文献１に記載の透明弾性樹脂で液晶パネルと透明部材とを接合してなる情報通信機器は、このような広範な温度域で使用すると、使用環境の温度変化により液晶パネル及び透明部材と透明弾性樹脂の硬化物との界面において剥離が発生してしまい、液晶表示装置の表示品質が低下するという問題があった。
【特許文献１】特開平１１−１７４４１７号公報
【発明の開示】
【発明が解決しようとする課題】
【０００５】
本発明は、上記現状に鑑み、表示装置の使用環境の温度変化によらず、パネル及び保護用基板との界面で剥離が生じず優れた接着性を維持でき、表示品質に優れた表示装置とすることができる基板貼り合わせ用光学接着剤を提供することを目的とする。また、該基板貼り合わせ用光学接着剤を硬化させた基板貼り合わせ用光学接着剤硬化体を提供することを目的とする。
【課題を解決するための手段】
【０００６】
本発明は、下記一般式（１−１）で表される硬化性樹脂、カチオン重合性単量体、及び、カチオン重合開始剤を含有する基板貼り合わせ用光学接着剤である。【０００７】
【化１】
2008153076.tif 000003
【０００８】
一般式（１−１）中、ｌ、ｍ、ｎは、１〜５００であり、Ｒ１は、Ｈ及び／又はＣＨ３を表し、Ｒ２は、炭素数１〜６の直鎖状又は分岐鎖状のアルキレン基を表し、Ａは、ベンゼン環又はシクロヘキサン環を表し、Ｘは、ＣＲ２、Ｏ、Ｓ（Ｏ２）又はＳを表し、Ｙは、エポキシ基、オキセタニル基又は脂環エポキシ基を表し、Ｙ’は、エポキシ基、オキセタニル基又は脂環エポキシ基の開環した構造を表し、Ｒは、Ｈ及び／又はＣＨ３を表す。【０００９】
また、本発明は、本発明の基板貼り合わせ用光学接着剤を用いてなる硬化体であって、−３０℃における貯蔵弾性率が１×１０９Ｐａ以下であり、かつ、６０℃における貯蔵弾性率が１×１０６Ｐａ以上である基板貼り合わせ用光学接着剤硬化体である。
以下、本発明を詳述する。【００１０】
本発明者らは、表示装置のパネルと保護用基板とを接合する基板貼り合わせ用光学接着剤硬化体について鋭意検討した結果、該基板貼り合わせ用光学接着剤硬化体が、所定の構造を有する硬化性樹脂を含有する基板貼り合わせ用光学接着剤を硬化させたものであると、表示装置の使用環境の温度変化により基板貼り合わせ用光学接着剤硬化体とパネル及び保護用基板との界面で剥離が生じることがなく良好な接着状態を維持でき、表示装置の表示品質が優れたものとなることを見出した。また、更に鋭意検討した結果、パネルと保護用基板とを接合する基板貼り合わせ用光学接着剤硬化体が、所定の貯蔵弾性率を有するものであると、表示装置の使用環境温度の変化により基板貼り合わせ用光学接着剤硬化体とパネル及び保護用基板との界面で剥離が生じることがなく良好な接着状態を維持でき、表示装置の表示品質が優れたものとなることを見出し、本発明を完成するに至った。【００１１】
本発明の基板貼り合わせ用光学接着剤は、上記一般式（１−１）で表される硬化性樹脂（以下、本発明に係る硬化性樹脂ともいう）を含有する。
上記一般式（１−１）において、シリコーン骨格部分の繰り返し単位数「ｌ」「ｍ」「ｎ」の下限は１、上限は５００であり、「ｌ」の好ましい上限は２００、「ｍ」「ｎ」の好ましい上限は５０である。
上記一般式（１−１）における、シリコーン骨格部分の繰り返し単位数「ｎ」、ビスフェノール型エポキシ骨格とから構成される繰り返し単位数「ｍ」、及び、シリコーン骨格部分とビスフェノール型エポキシ骨格とから構成される繰り返し単位数「ｌ」が上記範囲にあることで、本発明の基板貼り合わせ用光学接着剤の硬化体がパネルと保護用基板とを接合した表示装置は、使用環境温度の変化による上記硬化体とパネル及び保護用基板との界面での剥離を生じることがなく、表示品質に優れたものとなる。【００１２】
上記一般式（１−１）において、Ｒ１は、Ｈ及び／又はＣＨ３を表し、Ｒ２は、炭素数１〜６の直鎖状又は分岐鎖状のアルキレン基を表し、Ａは、ベンゼン環又はシクロヘキサン環を表し、Ｘは、ＣＲ２、Ｏ、Ｓ（Ｏ２）又はＳを表し、Ｙは、エポキシ基、オキセタニル基又は脂環エポキシ基を表し、Ｙ’は、エポキシ基、オキセタニル基又は脂環エポキシ基の開環した構造を表し、Ｒは、Ｈ及び／又はＣＨ３を表す。【００１３】
上記Ｘ、Ｙ、Ｙ’の具体的な構造としては、下記一般式（１−２）〜（１−４）で表されるものが挙げられる。【００１４】
【化２】
2008153076.tif 000004
【００１５】
上記一般式（１−２）〜（１−４）中、Ｒ３、Ｒ４、Ｒ５は、水素又は炭素数１〜６の直鎖状若しくは分岐鎖状のアルキル基をそれぞれ示す。【００１６】
上記本発明に係る硬化性樹脂は、上記一般式（１−１）中「Ａ」がベンゼン環であり、ＸがＣＲ２である場合、例えば、ビスフェノール型のエポキシ樹脂と、シリコーン樹脂とを公知の方法により縮合反応させることで得ることができる。【００１７】
上記本発明に係る硬化性樹脂の重量平均分子量としては特に限定されないが、好ましい下限は３０００、好ましい上限は１０万である。上記本発明に係る硬化性樹脂の重量平均分子量が３０００未満であると、未反応モノマーが多くなる場合がある。上記本発明に係る硬化性樹脂の重量平均分子量が１０万を超えると、粘度が高すぎたり、他の成分との相溶性が悪くなったりすることがある。上記本発明に係る硬化性樹脂の重量平均分子量のより好ましい下限は１万、より好ましい上限は５万である。【００１８】
上記ビスフェノール型のエポキシ樹脂の市販品としては、例えば、エピコート８２８、エピコート１００４（いずれもジャパンエポキシレジン社製）等のビスフェノールＡ型エポキシ樹脂、エピコート８０６、エピコート４００４（いずれもジャパンエポキシレジン社製）等のビスフェノールＦ型エポキシ樹脂、Ｒ−７１０等のビスフェノールＥ型エポキシ樹脂等が挙げられる。【００１９】
また、このような本発明に係る硬化性樹脂の市販品としては、例えば、ナノレジン社製のエポキシシリコーン共重合体「ＡＬＢＩＦＬＥＸ」シリーズの商品名「２９６」、「３４８」、「ＸＰ５４４」、「７１２」等が挙げられる。【００２０】
また、上記本発明に係る硬化性樹脂以外に、更に、下記一般式（２）で表される変成シリコーンを配合してもよい。下記一般式（２）で表される変成シリコーンを更に含有する本発明の基板貼り合わせ用光学接着剤は、使用環境が変化した場合でも安定した接着力を発揮することができ、被着体の界面での剥離を生じることがない。【００２１】
【化３】
2008153076.tif 000005
【００２２】
上記一般式（２）中、Ｒ２は、Ｈ、ＣＨ３又はＣ２Ｈ５を表し、ｐは、１〜１００の整数を表し、ｏは、０〜１００の整数を表す。
Ｒ３、Ｒ４、Ｒ５、Ｒ６は、いずれか少なくとも１が下記一般式（３−１）、下記一般式（３−２）若しくは下記一般式（３−３）を、その余はＨ、ＣＨ３若しくはＣ２Ｈ５を表すか、いずれか少なくとも１が下記一般式（４−１）、下記一般式（４−２）若しくは下記一般式（４−３）を、その余はＨ、ＣＨ３若しくはＣ２Ｈ５を表すか、又は、いずれか少なくとも１が下記一般式（５−１）、下記一般式（５−２）若しくは下記一般式（５−３）を、その余はＨ、ＣＨ３若しくはＣ２Ｈ５表す。【００２３】
【化４】
2008153076.tif 000006
【００２４】
【化５】
2008153076.tif 000007
【００２５】
【化６】
2008153076.tif 000008
【００２６】
なお、上記一般式（３−１）〜（５−３）中、ｑは、１〜３、ｒは、１〜３を表し、Ｒ７、Ｈ及び／又はＣＨ３を表し、Ｒ３３は、水素若しくは炭素数１〜６の直鎖状又は分岐鎖状のアルキル基を表し、Ａ１は、ベンゼン環又はシクロヘキサン環を表す。【００２７】
上記一般式（２）で表される化合物において、シリコーン骨格部分の繰り返し単位数「ｐ」の好ましい下限は１、好ましい上限は１００である。上記シリコーン骨格部分の繰り返し単位数を上記範囲とすることで、上記一般式（２）で表されるエポキシ変成シリコーン、オキセタン変成シリコーンを光カチオン重合性化合物として含有する本発明の基板貼り合わせ用光学接着剤は、使用環境が変化した場合でも安定した接着力を発揮することができ、被着体の界面での剥離を生じることがない。【００２８】
上記一般式（２）で表される構造を有する化合物としては、具体的には、例えば、信越シリコーン社製の変成シリコーンオイルが挙げられ、エポキシタイプのものとしては、「Ｘ−２２−３４３」、「ＫＦ−１０１」、「ＫＦ−１００１」、「Ｘ−２２−９００２」等が挙げられ、脂環式タイプのものとしては、「Ｘ−２２−２０４６」、「ＫＦ−１０２」（以上、信越シリコーン社製）等が挙げられる。オキセタンタイプのものとしては、「ＯＸ−ＳＱ」、「ＯＸ−ＳＱ−Ｈ」、「ＯＸ−ＳＱ−ＳＩ−２０」、「Ｓｉ−ＯＸ」、「ＯＸ−ＳＣ」（以上、東亞合成社製）等が挙げられる。【００２９】
本発明の基板貼り合わせ用光学接着剤は、カチオン重合性単量体を含有する。
上記カチオン重合性単量体としては、分子内に少なくとも１個のカチオン重合性官能基を有する重合性単量体であれば特に限定されず、例えば、分子内に少なくとも１個のエポキシ基、オキセタニル基、水酸基、ビニルエーテル基、エピスルフィド基、エチレンイミン基等の光カチオン重合性官能基を有する化合物等が挙げられる。なかでも、光カチオン重合性が高く、少ない光量でも上記本発明に係る硬化性樹脂と効率的に光硬化が進行することから、分子内に少なくとも１個のエポキシ基を有する化合物（以下、「エポキシ系化合物」ともいう）又は分子内に少なくとも１個のオキセタニル基を有する化合物（以下、「オキセタニル系化合物」ともいう）が好適に用いられる。これらのカチオン重合性単量体は、単独で用いられてもよいし、２種以上が併用されてもよい。【００３０】
また、本発明の基板貼り合わせ用光学接着剤において、上記カチオン重合性単量体は、下記一般式（６−１）及び／又は（６−２）で表される構造を有する化合物が好適に用いられる。【００３１】
【化７】
2008153076.tif 000009
【００３２】
一般式（６−１）及び一般式（６−２）中、ｐは、１〜１００であり、Ｙは、エポキシ基、オキセタニル基又は脂環エポキシ基を表し、Ｒ１は、Ｈ及び／又はＣＨ３を表し、Ｒ２は、下記一般式（７−１）、下記一般式（７−２）及び下記一般式（７−３）からなる群より選択されるいずれか１の構造を有する。【００３３】
【化８】
2008153076.tif 000010
【００３４】
一般式（７−１）中、ｑは、１〜３、一般式（７−２）中、ｒは、１〜３であり、一般式（７−３）中、Ｒ３は、Ｈ及び／又はＣＨ３を表し、Ａ１は、ベンゼン環又はシクロヘキサン環を表す。【００３５】
上記一般式（６−１）及び上記一般式（６−２）で表される化合物において、シリコーン骨格部分の繰り返し単位数「ｐ」の下限は１、上限は１００である。上記シリコーン骨格部分の繰り返し単位数を上記範囲とすることで、本発明の基板貼り合わせ用光学接着剤の硬化体がパネルと保護用基板とを接合した表示装置は、使用環境温度の変化による上記硬化体とパネル及び保護用基板との界面での剥離が生ずることをより好適に防止でき、より表示品質に優れたものとなる。シリコーン骨格部分の繰り返し単位数「ｐ」の好ましい下限は３、好ましい上限は５０である。【００３６】
上記一般式（６−１）及び上記一般式（６−２）で表される化合物としては、具体的には、例えば、信越シリコーン社製の変成シリコーンオイルが挙げられ、エポキシタイプのものとしては、「Ｘ−２２−１６３」、「ＫＦ−１０５」、「Ｘ−２２−１６３Ａ」、「Ｘ−２２−１６３Ｂ」、「Ｘ−２２−１６３Ｃ」等が挙げられ、脂環式タイプのものとしては、「Ｘ−２２−１６９ＡＳ」、「Ｘ−２２−１６９Ｂ」等が挙げられる。【００３７】
上記オキセタニル系化合物としては特に限定されず、例えば、フェノキシメチルオキセタン、３，３−ビス（メトキシメチル）オキセタン、３，３−ビス（フェノキシメチル）オキセタン、３−エチル−３−（フェノキシメチル）オキセタン、３−エチル−３−（２−エチルヘキシロキシメチル）オキセタン、３−エチル−３−｛［３−（トリエトキシシリル）プロポキシ］メチル｝オキセタン、ジ［１−エチル（３−オキセタニル）］メチルエーテル、オキセタニルシルセスキオキサン、フェノールノボラックオキセタン、１，４−ビス｛［（３−エチル−３−オキセタニル）メトキシ］メチル｝ベンゼン等が挙げられる。これらのオキセタニル系化合物は、単独で用いられてもよいし、２種以上が併用されてもよい。【００３８】
上記エポキシ系化合物及びオキセタニル系化合物は、それぞれ単独で用いられてもよいし、両者が併用されてもよい。【００３９】
また、本発明の基板貼り合わせ用光学接着剤において、上記カチオン重合性単量体としては、下記一般式（８）又は下記一般式（９）で表される化合物（以下、エポキシ化合物及び／又はオキセタン化合物ともいう）も好適である。【００４０】
【化９】
2008153076.tif 000011
【００４１】
【化１０】
2008153076.tif 000012
【００４２】
上記一般式（８）、上記一般式（９）中、Ｒ１６、Ｒ１７は炭素数４〜１８の直鎖状又は分岐鎖状の飽和炭化水素を表し、ｎは、１〜５０の整数を表し、Ｘは、下記一般式（１０）、下記一般式（１１）、又は、下記一般式（１２）を表す。【００４３】
【化１１】
2008153076.tif 000013
【００４４】
【化１２】
2008153076.tif 000014
【００４５】
【化１３】
2008153076.tif 000015
【００４６】
上記一般式（１０）、上記一般式（１１）、上記一般式（１２）中、Ｒ１８、Ｒ１９、Ｒ２０は、水素若しくは炭素数１〜６の直鎖状又は分岐鎖状のアルキル基を示す。【００４７】
本発明の基板貼り合わせ用光学接着剤は、このようなエポキシ化合物及び／又はオキセタン化合物を含有することにより、透明性を損なうことなく粘度を調整できる。また、これらのエポキシ化合物及び／又はオキセタン化合物は、本発明の基板貼り合わせ用光学接着剤においては希釈剤としての役割も有する。【００４８】
上記一般式（８）、上記一般式（９）において、Ｒ１６、Ｒ１７で表される飽和炭化水素としては特に限定されないが、Ｒ１６としては、ブチル基、２−エチルヘキシル基、ネオペンチル基、ラウリル基等が好ましく、Ｒ１７としては、テトラメチレン、ネオペンチレン、ヘキサメチレン等が好ましい。【００４９】
上記一般式（８）又は上記一般式（９）で表されるエポキシ化合物としては特に限定されず、例えば、ブチルグリシジルエーテル（製品名「ＤＹ−ＰＹ」、四日市合成社製）、２−エチルヘキシルグリシジルエーテル（製品名「デナコールＥＸ−１４１」、ナガセケムテックス社製）、（ポリ）テトラメチレングリコール（ジ）グリシジルエーテル（製品名「ＳＲ−１６Ｈ」、坂本薬品工業社製）、（ポリ）ヘキサンジオール（ジ）グリシジルエーテル（製品名「デナコールＥＸ−１２１」、ナガセケムテックス社製）、（ポリ）ネオペンチレングリコール（ジ）グリシジルエーテル（製品名「デナコールＥＸ−２２１」、ナガセケムテックス社製）等が挙げられる。なかでも、柔軟性が高く、反応性が高いことから、２−エチルヘキシルグリシジルエーテルが好適である。【００５０】
上記一般式（８）又は上記一般式（９）で表されるオキセタン化合物としては特に限定されず、例えば、３−エチル−３−（２−エチルヘキシロキシメチル）オキセタン（製品名「アロンオキセタンＯＸＴ−２１２」、東亞合成社製）、３−エチル−３−ヒドロキシメチルオキセタン（製品名「アロンオキセタンＯＸＴ−１０１」、東亞合成社製）等が挙げられる。なかでも、柔軟性が高く、反応性が高いことから、３−エチル−３−（２−エチルヘキシロキシメチル）オキセタンが好適である。【００５１】
上記カチオン重合性単量体のなかでも、上記一般式（６−２）で表される化合物と上記一般式（８）で表される化合物とを配合すると透明性に優れる。上記一般式（６−２）で表される化合物と上記一般式（８）で表される化合物との配合比としては特に限定されないが、上記一般式（６−２）で表される化合物と上記一般式（８）で表される化合物との合計量に対して上記一般式（８）で表される化合物が５０重量％以上であることが好ましい。【００５２】
上記カチオン重合性単量体としては、得られる基板貼り合わせ用光学接着剤が後述する粘度の範囲内である限りにおいて、他のカチオン重合性単量体を含有してもよい。
上記他のカチオン重合性単量体としては、分子内に少なくとも１個のカチオン重合性官能基を有する重合性単量体であれば特に限定されず、例えば、分子内に少なくとも１個のエポキシ基、オキセタニル基、水酸基、ビニルエーテル基、エピスルフィド基、エチレンイミン基等の光カチオン重合性官能基を有する化合物等が挙げられる。なかでも、エポキシ系化合物が好適である。【００５３】
上記エポキシ系化合物としては特に限定されず、例えば、ビスフェノールＡ型エポキシ化合物、ビスフェノールＦ型エポキシ化合物等のビスフェノール型エポキシ化合物、フェノールノボラック型エポキシ化合物、クレゾールノボラック型エポキシ化合物等のノボラック型エポキシ化合物、ナフタレン型エポキシ化合物、脂肪族エポキシ化合物、脂環式エポキシ化合物、異節環状型エポキシ化合物、多官能性エポキシ化合物、ビフェニル型エポキシ化合物、グリシジルエーテル型エポキシ化合物、グリシジルエステル型エポキシ化合物、グリシジルアミン型エポキシ化合物、水添ビスフェノールＡ型エポキシ化合物等のアルコール型エポキシ化合物、臭素化エポキシ化合物等のハロゲン化エポキシ化合物、ゴム変成エポキシ化合物、ウレタン変成エポキシ化合物、エポキシ化ポリブタジエン、エポキシ化スチレン−ブタジエン−スチレンブロック共重合体、エポキシ基含有ポリエステル化合物、エポキシ基含有ポリウレタン化合物、エポキシ基含有アクリル化合物等が挙げられる。なかでも、光カチオン重合性がより高く、少ない光量でもより効率的に光硬化が進行することから、ビスフェノールＡ型エポキシ化合物、ナフタレン型エポキシ化合物、脂環式エポキシ化合物等が好適に用いられる。これらのエポキシ系化合物は、単独で用いられてもよいし、２種以上が併用されてもよい。【００５４】
上記脂環式エポキシ化合物としては特に限定されず、例えば、１，２：８，９−ジエポキシリモネン、４−ビニルシクロヘキセンモノオキサイド、ビニルシクロヘキセンジオキサイド、メチル化ビニルシクロヘキセンジオキサイド、（３，４−エポキシシクロヘキシル）メチル−３，４−エポキシシクロヘキシルカルボキシレート、ビス−（３，４−エポキシシクロヘキシル）アジペート、ビス−（３，４−エポキシシクロヘキシルメチレン）アジペート、ビス−（２，３−エポキシシクロペンチル）エーテル、（２，３−エポキシ−６−メチルシクロヘキシルメチル）アジペート、ジシクロペンタジエンジオキサイド等の分子内に少なくとも１個の４〜７員環の環状脂肪族基と分子内に少なくとも１個のエポキシ基とを有する化合物等が挙げられる。これらの脂環式エポキシ化合物は、単独で用いられてもよいし、２種以上が併用されてもよい。【００５５】
上記エポキシ系化合物の市販品としては特に限定されず、例えば、ジャパンエポキシレジン社製の商品名「エピコート８０７」、「エピコート８２８」、「エピコート１００１」等の「エピコート」シリーズ、大日本インキ化学工業社製の商品名「エピクロンＨＰ−４０３２」等の「エピクロン」シリーズ、ダイセル化学工業社製の商品名「セロキサイド２０２１」等の「セロキサイド」シリーズ等が挙げられる。【００５６】
本発明の基板貼り合わせ用光学接着剤において、上記カチオン重合性単量体の含有量としては特に限定されないが、上記本発明に係る硬化性樹脂１００重量部に対して、好ましい下限は５重量部、好ましい上限は５００重量部である。上記カチオン重合性単量体の含有量が５重量部未満であると、本発明の基板貼り合わせ用光学接着剤の硬化物の硬化性が不充分となることがある。上記カチオン重合性単量体の含有量のより好ましい下限は１０重量部、より好ましい上限は３００重量部である。また、上記カチオン重合性単量体の含有量の更に好ましい下限は３０重量部、更に好ましい上限は２５０重量部である。【００５７】
本発明の基板貼り合わせ用光学接着剤は、カチオン重合開始剤を含有する。
上記カチオン重合開始剤としては、光照射によりプロトン酸又はルイス酸を発生するものであれば特に限定されず、例えば、鉄−アレン錯体化合物、芳香族ジアゾニウム塩、芳香族ヨードニウム塩、芳香族スルホニウム塩、ピリジニウム、アルミニウム錯体／シラノール塩、ハロゲン化アルキル置換トリアジン誘導体、トリフルオロメタンスルホン酸−Ｎ−イミドエステル誘導体、ベンゼンスルホン酸−Ｎ−イミドエステル誘導体、メタンスルホン酸−Ｎ−イミドエステル誘導体、トリブロモメチルフェニルスルホン誘導体等が挙げられる。【００５８】
これらのカチオン重合開始剤のうち市販されているものとしては、例えば、オプトマ−ＳＰ−１５０、オプトマ−ＳＰ−１７０（以上、アデカ社製）、ＵＶＥ−１０１４（ゼネラルエレクトロニクス社製）、イルガキュア−２６１（チバスペシャリティーケミカルズ社製）、サンエイドＳＩ−６０Ｌ、サンエイドＳＩ−８０Ｌ、サンエイドＳＩ−１００Ｌ（以上、三新化学工業社製）、ＵＶＩ−６９９０（ユニオンカーバイド社製）、ＢＢＩ−１０２、ＢＢＩ−１０３、ＭＰＩ−１０３、ＴＰＳ−１０３、ＤＴＳ−１０３、ＮＡＴ−１０３、ＮＤＳ−１０３、ＲＰ２０７４（以上、みどり化学社製）、サンエイドＳＩ−１００Ｌ（三新化学工業社製）、ＣＩ−２０６４、ＣＩ−２６３９、ＣＩ−２６２４、ＣＩ−２４８１（以上、日本曹達社製）、ＲＨＯＤＯＲＳＩＬ  ＰＨＯＴＯＩＮＩＴＩＡＴＯＲ  ２０７４（ローディア社製）、ＣＤ−１０１２（サートマー社製）、ＷＰＩ−１１３（和光純薬社製）等が挙げられる。これらのカチオン重合開始剤は単独で用いられてもよいし、２種以上が併用されてもよい。【００５９】
上記カチオン重合開始剤としては、下記一般式（１３）で表されるオニウム塩からなるカチオン重合開始剤も好適である。【００６０】
【化１４】
2008153076.tif 000016
【００６１】
一般式（１３）中、Ｒ１１、Ｒ１２は、水素、炭素数１〜２０の直鎖状のアルキル基、炭素数１〜２０の分枝鎖状のアルキル基、炭素数１〜２０のアルコキシル基、ハロゲン原子、−ＯＨ基、−ＣＯＯＨ基、又は、炭素数１〜２０の−ＣＯＯ−アルキルエステル基を表す。Ｒ１１、Ｒ１２はそれぞれ異なっても同一であってもよい。
一般式（１３）中、Ｘ−は、ＰＦ６−、ＡｓＦ５−、ＢＦ４−、又は、下記化学式（１４）で表されるボロン酸を表す。【００６２】
【化１５】
2008153076.tif 000017
【００６３】
上記カチオン重合開始剤の含有量としては特に限定されないが、上記本発明に係る硬化性樹脂、及び、上記カチオン重合性単量体の合計１００重量部に対して、好ましい下限は０．１重量部、好ましい上限は１０重量部である。上記カチオン重合開始剤の含有量が０．１重量部未満であると、上記本発明に係る硬化性樹脂及びカチオン重合性単量体のカチオン重合が充分に進行しなかったり、これらの硬化反応が遅くなりすぎたりすることがある。上記カチオン重合開始剤の含有量が１０重量部を超えると、上記本発明に係る硬化性樹脂及びカチオン重合性単量体の硬化反応が速くなりすぎて、作業性が低下したり不均一な硬化物となったりすることがある。上記カチオン重合開始剤の含有量のより好ましい下限は０．３重量部、より好ましい上限は５重量部である。【００６４】
上記カチオン重合開始剤が、上記一般式（１３）で表されるオニウム塩からなるカチオン重合開始剤である場合には、更に、下記一般式（１５）で表されるベンゾフェノン誘導体からなる増感剤を含有することが好ましい。【００６５】
【化１６】
2008153076.tif 000018
【００６６】
一般式（１５）中、Ｒ１３、Ｒ１４は、水素、下記一般式（１６−１）、下記一般式（１６−２）を表す。Ｒ１３、Ｒ１４はそれぞれ異なっていてもよいし、同一であってもよい。【００６７】
【化１７】
2008153076.tif 000019
【００６８】
一般式（１６−１）及び一般式（１６−２）中、Ｒ１５は、水素、炭素数１〜２０の直鎖状のアルキル基、炭素数１〜２０の分枝鎖状のアルキル基、炭素数１〜２０のアルコキシル基、ハロゲン原子、−ＯＨ基、−ＣＯＯＨ基、又は、炭素数１〜２０の−ＣＯＯ−アルキルエステル基を表す。【００６９】
本発明の基板貼り合わせ用光学接着剤は、このようなカチオン重合開始剤と増感剤とを組み合わせて用いた場合には、熱や光による着色が少なく、光学部品の接着等に好適に用いることができる。この理由としては次のことが考えられる。一般に、光カチオン重合開始剤は紫外線等の照射による反応によって共役系が発達し、吸収波長が長波長シフトする。このため、３００〜４００ｎｍに吸収があると、吸収波長が可視光領域にシフトし、黄変しやすくなる。３００ｎｍ以下の短波長の吸収波長を有する開始剤については吸収波長が長波長シフトしても、可視光領域に吸収がシフトせず、変色が少ない。【００７０】
上記一般式（１５）で表される増感剤としては、具体的には例えば、ベンゾフェノン、２，４−ジクロルベンゾフェノン、ｏ−ベンゾイル安息香酸メチル、４，４’−ビス（ジメチルアミノ）ベンゾフェノン、４−ベンゾイル−４’メチルジフェニルサルファイドが挙げられる。【００７１】
上記増感剤の含有量としては特に限定されないが、上記一般式（１３）で表されるオニウム塩からなるカチオン重合開始剤１重量部に対して、好ましい下限は０．０５重量部、好ましい上限は３重量部である。上記増感剤の含有量が０．０５重量部未満であると、増感効果が弱いことがある。上記増感剤の含有量が３重量部を超えると、吸収が大きすぎ、深部まで光が伝わらないことがある。上記増感剤の含有量のより好ましい下限は０．１重量部、より好ましい上限は１重量部である。【００７２】
本発明の基板貼り合わせ用光学接着剤は、更に、下記一般式（１７）で表される構造を有する硬化遅延剤を含有することが好ましい。
このような硬化遅延剤を含有することにより、ポットライフが長くなり、取扱い性が向上する。また、いったん光を照射してから貼り合わせ等を行うことができることから、光によって損傷しやすい部材の接着を行うことも可能になる。下記一般式（１７）で表される構造を有する硬化遅延剤は、上記エポキシ変成シリコーン等と組み合わせて用いても組成物の透明性を損なうことがない。【００７３】
【化１８】
2008153076.tif 000020
【００７４】
一般式（１７）中、Ｒ２１〜Ｒ３２の少なくとも１つは炭素数１〜２０のアルキル基を表し、その余は水素を表す。
上記アルキル基は、直鎖状又は分枝鎖状の炭素数１〜２０のアルコキシル基、ハロゲン原子、−ＯＨ基、−ＣＯＯＨ基及び−ＣＯＯ−アルキルエステル基（ただし、アルキル部分は、直鎖状又は分枝鎖状の炭素数１〜２０残基である）からなる群より選択される１以上の官能基で置換されていてもよく、更に、隣接するＲｎ及びＲｎ＋１（ただし、ｎは、１〜１１の奇数を表す）は、共同して環状アルキル骨格を形成していてもよい。【００７５】
上記一般式（１７）で表される構造を有する硬化遅延剤のなかでも、少なくとも１つのシクロヘキシル基を有するものが好適である。シクロヘキシル基を有することにより、シリコーン樹脂との相溶性が良くなり透明性が向上する。
シクロヘキシル基を有する上記一般式（１７）で表される構造を有する硬化遅延剤としては、具体的には例えば、下記化学式（１８）で表されるジシクロヘキサノ−１８−クラウン６−エーテルが挙げられる。【００７６】
【化１９】
2008153076.tif 000021
【００７７】
上記化学式（１８）で表される構造を有する化合物は、１８−クラウン−６−エーテル分子の中央を通る線に対して線対称となる位置に２個のシクロヘキシル基を有するため、１８−クラウン−６−エーテル分子の骨格に歪み等を生じさせることなく相溶性を向上させる効果が大きくなると考えられる。【００７８】
上記硬化遅延剤の含有量としては特に限定されないが、上記硬化性樹脂及びカチオン重合性単量体の合計１００重量部に対して、好ましい下限が０．０５重量部、好ましい上限が５．０重量部である。上記硬化遅延剤の含有量が０．０５重量部未満であると、本発明の基板貼り合わせ用光学接着剤に遅延効果を充分付与できない場合がある。上記硬化遅延剤の含有量が５．０重量部を超えると、本発明の基板貼り合わせ用光学接着剤を硬化させる際に発生するアウトガス等が多くなり、該アウトガス等が大きな影響を与える用途に本発明の基板貼り合わせ用光学接着剤を使用しにくくなることがある。上記硬化遅延剤の含有量のより好ましい下限は０．１重量部、より好ましい上限は３重量部である。【００７９】
本発明の基板貼り合わせ用光学接着剤は、更に熱硬化剤を含有することが好ましい。
上記熱硬化剤を含有することで、本発明の基板貼り合わせ用光学接着剤に熱硬化性を好適に付与することができる。
上記熱硬化剤としては特に限定されず、例えば、１，３−ビス［ヒドラジノカルボノエチル−５−イソプロピルヒダントイン］等のヒドラジド化合物、ジシアンジアミド、グアニジン誘導体、１−シアノエチル−２−フェニルイミダゾール、Ｎ−［２−（２−メチル−１−イミダゾリル）エチル］尿素、２，４−ジアミノ−６−［２’−メチルイミダゾリル−（１’）］−エチル−ｓ−トリアジン、Ｎ，Ｎ’−ビス（２−メチル−１−イミダゾリルエチル）尿素、Ｎ，Ｎ’−（２−メチル−１−イミダゾリルエチル）−アジポアミド、２−フェニル−４−メチル−５−ヒドロキシメチルイミダゾール、２−フェニル−４，５−ジヒドロキシメチルイミダゾール等のイミダゾール誘導体、変成脂肪族ポリアミン、テトラヒドロ無水フタル酸、エチレングリコールービス（アンヒドロトリメリテート）等の酸無水物、各種アミンとエポキシ樹脂との付加生成物等が挙げられる。これらは、単独で用いられてもよいし、２種以上が併用されてもよい。【００８０】
上記熱硬化剤を含有する場合、その含有量としては特に限定されないが、上記本発明に係る硬化性樹脂及びカチオン重合性単量体の合計１００重量部に対して、好ましい下限は０．５重量部、好ましい上限は３０重量部である。上記熱硬化剤の含有量が０．５重量部未満であると、本発明の基板貼り合わせ用光学接着剤に充分な熱硬化性を付与できないことがある。上記熱硬化剤の含有量が３０重量部を超えると、本発明の基板貼り合わせ用光学接着剤の保存安定性が不安定になることがあり、また、本発明の基板貼り合わせ用光学接着剤の硬化物の耐湿性が不充分となることがある。上記熱硬化剤の含有量のより好ましい下限は１重量部、より好ましい上限は１５重量部である。【００８１】
本発明の基板貼り合わせ用光学接着剤は、更にシランカップリング剤を含有することが好ましい。
上記シランカップリング剤は、主に本発明の基板貼り合わせ用光学接着剤とパネル及び保護用基板とを良好に接着するための接着助剤としての役割を有する。【００８２】
上記シランカップリング剤としては、エポキシシラン系やオキセタン系のシランカップリング剤が好ましい。具体的には、例えば、γ−アミノプロピルトリメトキシシラン、γ−メルカプトプロピルトリメトキシシラン、γ−グリシドキシプロピルトリメトキシシラン、γ−イソシアネートプロピルトリメトキシシラン、３−エチル（トリエトキシシリルプロポキシメチル）オキセタン等が挙げられる。これらのシランカップリング剤は単独で用いられてもよいし、２種以上が併用されてもよい。【００８３】
これらシランカップリング剤のうち市販されているものとしては、例えば、γ−グリシドキシプロピルトリメトキシシラン（商品名「ＫＢＭ−４０３」、信越化学社製）、３−エチル（トリエトキシシリルプロポキシメチル）オキセタン（商品名「ＴＥＳＯＸ」、東亞合成社製）等が挙げられる。【００８４】
上記シランカップリング剤の含有量としては特に限定されないが、上記本発明に係る硬化性樹脂及びカチオン重合性単量体の合計１００重量部に対して好ましい下限は０．１重量部、好ましい上限は１０重量部である。上記シランカップリング剤の含有量が０．１重量部未満であると、シランカップリング剤を添加した効果がほとんど得られない可能性がある。上記シランカップリング剤の含有量が１０重量部を超えると、アウトガスによる気泡が発生することがある。上記シランカップリング剤の含有量のより好ましい下限は０．５重量部、より好ましい上限は５重量部である。【００８５】
本発明の基板貼り合わせ用光学接着剤は、透明性を阻害しない範囲で充填剤を含有していてもよい。
上記充填剤としては特に限定されず、例えば、タルク、石綿、シリカ、珪藻土、スメクタイト、ベントナイト、炭酸カルシウム、炭酸マグネシウム、アルミナ、モンモリロナイト、珪藻土、酸化マグネシウム、酸化チタン、水酸化マグネシウム、水酸化アルミニウム、ガラスビーズ、硫酸バリウム、石膏、珪酸カルシウム、タルク、ガラスビーズ、セリサイト活性白土、ベントナイト等の無機フィラーやポリエステル微粒子、ポリウレタン微粒子、ビニル重合体微粒子、アクリル重合体微粒子等の有機フィラー等が挙げられる。【００８６】
また、本発明の基板貼り合わせ用光学接着剤の粘度としては特に限定されないが、好ましい下限は０．０３Ｐａ・ｓ、好ましい上限は３００Ｐａ・ｓである。本発明の基板貼り合わせ用光学接着剤の粘度が０．０３Ｐａ・ｓ未満であると、粘度が低すぎて、例えば、本発明の基板貼り合わせ用光学接着剤を用いて表示装置を製造する際に、パネル又は保護用基板表面に形成した接着剤層が形状を維持できず流れてしまうことがある。本発明の基板貼り合わせ用光学接着剤の粘度が３００Ｐａ・ｓを超えると、粘度が高すぎて、例えば、本発明の基板貼り合わせ用光学接着剤を用いて表示装置を製造する際に、パネルや保護用基板表面に形成した接着剤層の厚さにムラが生じることがある。本発明の基板貼り合わせ用光学接着剤の粘度のより好ましい下限は０．１Ｐａ・ｓであり、より好ましい上限は１００Ｐａ・ｓである。
なお、本明細書において、上記粘度は、Ｅ型粘度計（東機産業社製、ＴＶ−２２型）を用いて２５℃、５ｒｐｍの条件で測定した値である。【００８７】
また、本発明の基板貼り合わせ用光学接着剤は、硬化収縮率の上限が５％であることが好ましい。硬化収縮率が５％を超えると、例えば、本発明の基板貼り合わせ用光学接着剤の重合硬化時における収縮量が大きくなり、本発明の基板貼り合わせ用光学接着剤を用いて表示装置を製造する際に、パネル又は保護用基板表面に形成し重合硬化させた接着剤層の厚さにムラが生じることがある。より好ましい上限は４％である。【００８８】
本発明の基板貼り合わせ用光学接着剤の製造方法としては特に限定されず、例えば、ホモディスパー、ホモミキサー、万能ミキサー、遊星式攪拌装置、プラネタリウムミキサー、ニーダー、３本ロール等の混合機を用いて、上述した本発明に係る硬化性樹脂、カチオン重合性単量体、カチオン重合開始剤、及び、必要に応じて添加する熱硬化剤、シランカップリング剤等を混合する方法が挙げられる。【００８９】
本発明の基板貼り合わせ用光学接着剤は、上述した一般式（１−１）で表される構造を有する硬化性樹脂を含有するため、本発明の基板貼り合わせ用光学接着剤を硬化させた硬化体によりパネルと保護用基板とを接合した表示装置は、使用環境温度の変化による上記硬化体とパネル及び保護用基板との界面での剥離を生じることがなく、表示品質に優れたものとなる。
図１に本発明の基板貼り合わせ用光学接着剤を用いてなる液晶表示装置の一例を模式的に示す断面図を示す。図１に示すように、液晶表示装置１０は、本発明の基板貼り合わせ用光学接着剤を硬化させた硬化体１３が、液晶パネル１１と保護用基板１２とを接合した構造であり、矢印で示す液晶表示装置１０に入射した太陽光等の光は、保護用基板１２部分で反射されて光の散乱が起こることがないため、液晶表示装置１０の表示品質が優れたものとなる。【００９０】
本発明の基板貼り合わせ用光学接着剤は、例えば、パネルと保護用基板とを接合するための基板貼り合わせ用接着剤として好適に用いることができる。なかでも保護用基板と基板の間の全面に使用する貼り合せ用接着剤として好適に用いられる。
上記パネルとしては、例えば、少なくとも、液晶が一対のガラス基板等の透明基板間に挟持され、その周囲がシール剤で封止された構造を有するものであれば特に限定されず、従来公知のものが挙げられる。【００９１】
上記保護用基板は、上記パネルを外部衝撃から保護するための部材であり、その材料としては、硬化物が可視光線を充分に透過可能であるとともに、ある程度の衝撃（例えば、携帯電話を落下させた際に加わる程度の衝撃）に充分に対向できる強度を有するものであれば特に限定されず、例えば、ガラス、アクリル樹脂、ポリカーボネート樹脂、ウレタン樹脂、エポキシ樹脂等が挙げられる。【００９２】
本発明の基板貼り合わせ用光学接着剤を硬化させてなる基板貼り合わせ用光学接着剤硬化体もまた、本発明の１つである。【００９３】
本発明の基板貼り合わせ用光学接着剤硬化体は、−３０℃における貯蔵弾性率の上限が１×１０９Ｐａであり、６０℃における貯蔵弾性率の下限が１×１０６Ｐａである。−３０℃における貯蔵弾性率が１×１０９Ｐａを超えると、本発明の基板貼り合わせ用光学接着剤硬化体がパネルと保護用基板とを接合した表示装置において、使用環境の温度変化により本発明の基板貼り合わせ用光学接着剤硬化体とパネル及び保護用基板との界面で剥離が生じ、表示装置の表示品質が低下してしまう。また、６０℃における貯蔵弾性率が１×１０６Ｐａを超えると、本発明の基板貼り合わせ用光学接着剤硬化体の６０℃における流動性が大きくなり、本発明の基板貼り合わせ用光学接着剤硬化体がパネルと保護用基板との接合を維持できなくなる。−３０℃における貯蔵弾性率の好ましい上限は３×１０８Ｐａであり、６０℃における貯蔵弾性率の好ましい下限は１×１０７Ｐａである。
また、本発明の基板貼り合わせ用光学接着剤硬化体は、−５０℃における貯蔵弾性率の上限が１×１０９Ｐａであり、１００℃における貯蔵弾性率の下限が１×１０６Ｐａであることがより好ましい。【００９４】
本発明の基板貼り合わせ用光学接着剤硬化体は、ケイ素原子の含有量の好ましい下限が３重量％、好ましい上限が３０重量％である。ケイ素原子の含有量が３重量％未満であると、本発明の基板貼り合わせ用光学接着剤硬化体の低温領域での貯蔵弾性率が低下せず、−３０℃における貯蔵弾性率が上記範囲から外れることがあり、本発明の基板貼り合わせ用光学接着剤硬化体がパネルと保護用基板とを接合した表示装置において、低温時に本発明の基板貼り合わせ用光学接着剤硬化体のパネルや保護用基板に対する接着性が低下し、これらの界面において剥離が生じることがある。ケイ素原子の含有量のより好ましい下限は４重量％、より好ましい上限は２０重量％である。なお、上記ケイ素原子含有量とは、上述した本発明の基板貼り合わせ用光学接着剤におけるケイ素原子含有量と同様に定義されるものである。【００９５】
また、本発明の基板貼り合わせ用光学接着剤硬化体は、厚さを０．１ｍｍとしたときの可視光領域における光線透過率が９０％以上であることが好ましい。光線透過率が９０％未満であると、本発明の基板貼り合わせ用光学接着剤硬化体の透明性が不充分となり、本発明の基板貼り合わせ用光学接着剤硬化体を用いてパネルと保護用基板とを接合した表示装置の表示品質が低下する。なお、本明細書において、可視光領域とは、波長４００〜８００ｎｍの光線を意味する。
【発明の効果】
【００９６】
本発明によれば、表示装置の使用環境の温度変化によらず、パネル及び保護用基板との界面で剥離が生じず優れた接着性を維持でき、表示品質に優れた表示装置とすることができる基板貼り合わせ用光学接着剤を提供することができる。また、該基板貼り合わせ用光学接着剤を硬化させた基板貼り合わせ用光学接着剤硬化体を提供することができる。
【発明を実施するための最良の形態】
【００９７】
以下に実施例を掲げて本発明を更に詳しく説明するが、本発明はこれら実施例のみに限定されるものではない。【００９８】
（実施例１〜９５、比較例１〜１７）
下記表１〜表４に示す各材料を、表中の割合（重量部）で、８０℃に加熱後、遊星式攪拌装置（商品名「ＡＲＥ−２５０」、シンキー社製）を用いて１０分間混合することで実施例１〜９５及び比較例１〜１７に係る基板貼り合わせ用光学接着剤をそれぞれ製造した。なお、表１〜表４に示した実施例及び比較例に係る各材料の製造会社名等は以下の通りである。【００９９】
（硬化性樹脂）
２９６（ナノレジン社製）
３４８（ナノレジン社製）
ＸＰ５４４（ナノレジン社製）
水添ビスフェノールＦ型エポキシ変性シリコーン樹脂（化合物Ａ）
水添ビスフェノールＡ型エポキシ変性シリコーン樹脂（化合物Ｂ）【０１００】
水添ビスフェノールＦ型エポキシ変性シリコーン樹脂（化合物Ａ）の合成
ビスフェノールＦ型エポキシ樹脂エピコート８０６（大日本インキ社製エポキシ当量１６０）約１２０重量部、カルビトール変性シリコーン樹脂ＫＦ−６００１（信越シリコーン社製、水酸基当量９００ｇ／ｍｏｌ）約３００重量部、プロピレングリコールモノブチルエーテル約３００部、触媒としてエチルトリフェニルホスホニウムアセテートを樹脂固形分に対して０．２％を反応容器に入れ、窒素ガス気流下１８０℃で重合反応を５時間行い、水添ビスフェノールＦ型エポキシ変性シリコーン樹脂（化合物Ａ）を得た。【０１０１】
水添ビスフェノールＡ型エポキシ変性シリコーン樹脂（化合物Ｂ）の合成
水添ビスフェノールＡ型エポキシ樹脂ＹＸ８０００（ジャパンエポキシレジン社製エポキシ当量２０５）約１４０重量部、カルビトール変性シリコーン樹脂ＫＦ−６００１（信越シリコーン社製、水酸基当量９００ｇ／ｍｏｌ）約３００重量部、プロピレングリコールモノブチルエーテル約３００部、触媒としてエチルトリフェニルホスホニウムアセテートを樹脂固形分に対して０．２％を反応容器に入れ、窒素ガス気流下１８０℃で重合反応を５時間行い、水添ビスフェノールＡ型エポキシ変性シリコーン樹脂（化合物Ｂ）を得た。【０１０２】
（カチオン重合性単量体）
ＫＦ−１０５（信越シリコーン社製）
ＳＲ−１６Ｈ（阪本薬品工業社製）
ＯＸＴ−２１２（東亞合成社製）
Ｘ−２２−１６９ＡＳ（信越シリコーン社製）【０１０３】
（カチオン重合開始剤）
開始剤Ｃ（下記化学式（１９））
ＷＰＩ−１１３（５フッ化リン酸ヨードニウム塩、和光純薬社製）
ＲＰ２０７４（ヨードニウム塩、ミドリ化学社製）
ＳＰ−１７０（ジフェニル−４−チオフェニルスルホニウムのヘキサフルオロアンチモネート塩、アデカ社製）
イルガキュア６５１（チバスペシャリティーケミカル社製）【０１０４】
【化２０】
2008153076.tif 000022
【０１０５】
（遅延剤）
ジシクロヘキサノ−１８−クラウン６−エーテル（和光純薬社製）【０１０６】
（増感剤）
ＢＭＳ（４−ベンゾイル−４’メチルジフェニルサルファイド、日本化薬社製）【０１０７】
（シランカップリング剤）
ＫＢＭ−４０３（信越ケミカル社製）
ＴＭＳＯＸ（東亞合成社製）【０１０８】
エピコート８２８（ビスフェノールＡ型エポキシ樹脂、ジャパンエポキシレジン社製）
エピコート８０６（ビスフェノールＦ型エポキシ樹脂、ジャパンエポキシレジン社製）
エピコート４００４（固形ビスフェノールＦ型エポキシ樹脂、ジャパンエポキシレジン社製）
セロキサイド２０２１Ｐ（脂環型エポキシ（３，４−エポキシシクロヘキセニルメチル−３’，４’−エポキシシクロヘキセンカルボキシレート）、ダイセル化学社製）
ＤＣＰ−Ａ（ジシクロペンタジエンジアクリレート、共栄社化学社製）
ＩＢＸＡ（イソボルニルアクリレート、共栄社化学社製）
リカシッドＭＨ７００Ｇ（酸無水物系熱硬化剤、新日本理化社製）【０１０９】
【表１】
2008153076.tif 000023
【０１１０】
【表２】
2008153076.tif 000024
【０１１１】
【表３】
2008153076.tif 000025
【０１１２】
【表４】
2008153076.tif 000026
【０１１３】
（評価）
実施例及び比較例で調製した基板貼り合わせ用光学接着剤について、以下の評価を行った。結果を表５〜表８に示した。【０１１４】
（１）貯蔵弾性率
ガラス基板に実施例及び比較例で製造した基板貼り合わせ用光学接着剤を流し込んで約１ｍｍ厚にし、紫外線ランプで１５００ｍＪ照射した。その後、８０℃１０分間加熱して反応を完了させ、実施例及び比較例に係る基板貼り合わせ用光学接着剤硬化体を作製した。
ＥＩ計測製粘弾性スペクトロメーター（アイティー計測制御社製、「ＤＶＡ−２００」）を用いて、作製した基板貼り合わせ用光学接着剤硬化体について、−６０〜１２０℃の温度範囲の引っ張り弾性で、振動数１０サイクル／秒の条件で貯蔵弾性率を測定した。【０１１５】
（２）光学特性
（初期の光線透過率）
厚さ１ｍｍのアルカリガラスの間を１００μｍに保ち、このガラスの間に実施例及び比較例で製造した基板貼り合わせ用光学接着剤を入れ、紫外線を１５００ｍＪ照射後、８０℃１０分間保持して接着剤を硬化させ、実施例及び比較例に係るサンプルをそれぞれ作製した。
得られたサンプルを用いて、分光光度計（日立製作所社製、「Ｕ−３０００」、条件３００〜８００ｎｍ）を用いて、波長４００ｎｍ、５５０ｎｍ及び７８０ｎｍの吸光度を測定し、初期の光線透過率を算出した。【０１１６】
（耐熱性試験後の光線透過率）
上述した方法で作製した実施例及び比較例に係るサンプルを、８５℃に設定されたエスペック社製のオーブン（型式、パーフェクトオーブン  ＰＨ−２０１）に１０００時間投入して耐熱性試験を行った。その後、各サンプルを分光光度計（日立製作所社製、Ｕ−３０００、条件３００〜８００ｎｍ）を用いて、波長４００ｎｍ、５５０ｎｍ及び７８０ｎｍの吸光度を測定し、耐熱性試験後の光線透過率を算出した。【０１１７】
（耐光性試験後の光線透過率）
耐光性ウエザロメーター（スガ試験機社製、「スーパーキセノンウェザーメーター  ＳＸ７５」）を用いて、上述した方法で作製した実施例及び比較例に係るサンプルの耐光性試験を１０００時間行った。その後、各サンプルを分光光度計（日立製作所社製、「Ｕ−３０００」、条件３００〜８００ｎｍ）を用いて、波長４００ｎｍ、５５０ｎｍ及び７８０ｎｍの吸光度を測定し、耐光性試験後の光線透過率を算出した。【０１１８】
（３）剥がれ試験
実施例及び比較例で製造した基板貼り合わせ用光学接着剤に、１重量％の直径１００μｍの大微粒子（「ミクロパールＳＰ−Ｌ１００」、積水化学工業社製）を加え、これを１００ｍｍ×１００ｍｍのガラス基板に隙間なく置き、対向アクリル板を貼り合せた。１５００ｍＪの紫外線照射を行い、その後８０℃３０分間保持して反応を完了させた。その後−４０℃（３０分）×８５℃（３０分）の条件でヒートサイクル試験を１００回行い、目視にて剥がれの有無を確認した。なお、剥がれが確認できなかったものを「○」、剥がれが確認できたものを「×」とした。【０１１９】
【表５】
2008153076.tif 000027
【０１２０】
【表６】
2008153076.tif 000028
【０１２１】
【表７】
2008153076.tif 000029
【０１２２】
【表８】
2008153076.tif 000030
【産業上の利用可能性】
【０１２３】
本発明によれば、表示装置の使用環境の温度変化によらず、パネル及び保護用基板との界面で剥離が生じず優れた接着性を維持でき、表示品質に優れた表示装置とすることができる基板貼り合わせ用光学接着剤を提供することができる。また、該基板貼り合わせ用光学接着剤を硬化させた基板貼り合わせ用光学接着剤硬化体を提供することができる。
【図面の簡単な説明】
【０１２４】
【図１】本発明の基板貼り合わせ用光学接着剤を用いてなる液晶表示装置の一例を模式的に示す断面図である。
【図２】従来の液晶表示装置の一例を模式的に示す断面図である。
【符号の説明】
【０１２５】
１０、２０  液晶表示装置
１１、２１  液晶パネル
１２、２２  保護用基板
１３  硬化体
２３  空気層
【図１】
2008153076.tif 000045
【図２】
2008153076.tif 000046
【国際調査報告】
2008153076.tif 000047
2008153076.tif 000048
2008153076.tif 000049
2008153076.tif 000050